)に関するものである。人工骨等の骨内インプラント(以下、インプラントと略称する場合がある)の基材として使用されている。折や疲労による破壊を生じることが多い。工硬化等、が提案されている。.【0004】[0004]【発明が解決しようとする課題】チタンは酸素、窒素等の化学成分の微量添加によって機械的強度が高くなるが工業的に安定した品質のものを入手することは難しい。以外は入手が非常に困難である。主としてTi−6Al−4Vに代表されるチタン合金は、チタンよりも機械的性質が優れているが、その合金中に含まれるVやAlの生体内での溶出による影響が懸念される。処理時間が長いため量産をしないとコスト低減が難しいという問題点がある。冷間圧延によるチタン基材の加工硬化も提案されているが、歯科インプラントではブレ−ド型人工歯根以外のインプラントを作製することが難しい。implant.【0006】そこで、本発明者は特願平5-279125号において、回転鍛造スウェージング加工によるチタン基材の加工硬化を提案した。あるため、所定の形状に加工し難い、加工時間が長い、加工刃物の劣化が著しいなどの問題点があった。)を備え、しかも、低コストで品質の安定したチタン製の骨内インプラントを提供することにある。quality.【0008】[0008]【課題を解決するための手段】そのため、本発明は第一に「ショットピ−ニングを施した表面を有するチタン製の骨内インプラント(請求項1)」を提供する。本発明は第二に「前記表面の硬度を、マイクロビッカ−ス硬度で170〜230としたことを特徴とする請求項1記載の骨内インプラント(請求項2)」を提供する。230.【0009】また、本発明は第三に「疲労限界応力を300N/mm2〜400N/mm2としたことを特徴とする請求項1又は2記載の骨内インプラント(請求項3)」を提供する。本発明は第四に「少なくとも、チタン基材を所定の形状の芯体又は骨内インプラントに加工する工程と、前記芯体又は前記骨内インプラントの表面をショットピーニングする工程とを有する骨内インプラントの製造方法(請求項4)」を提供する。求項5)」を提供する。射(たたきつける)して、その表面層に残留圧縮応力を生ぜしめ、且つ加工硬化によってこれを強化する一種の表面加工硬化法をいう。易に且つ安価に増大させることができるという効果が得られる。inexpensively.【0012】さらに、従来の表面硬化処理では、表面を粗面化することはできないが、ショットピーニングによれば、表面を粗面化することができ、生体親和性を向上することができるという効果が得られる。ショットピ−ニング装置としては、専用機も市販されているが、通常のブラスト加工機を代用することができる。材は、通常使用されているものなら何でも良いが、JIS2種相当のチタンが価格や安定入手の点で好ましい。状粒のセラミックスビ−ズ、ガラスビ−ズ又はスチ−ルビ−ズ(ショット)が使用できる。研削作用がなく、ハンマー作用と表面粗面化作用を与える。クリ−ンな表面性状を保った仕上がりにするためには、錆びの問題がなく、ビ−ズの破壊が起こりにくいセラミックスビ−ズが最も好ましい。手し易く好ましいが、これに限定されるものではない。thereto.【0014】またビーズの粒径としては、一般的に、インプラントは小物部品が多いことから、直径50μm〜500μm程度のものを使用することが好ましい。500μmより大きくなると凹部へのショットピ−ニングが困難となる。被加工部分の変形が大きくなってインプラントの形状精度を保つのが困難となる。分な加工硬化や疲労強度が得られにくくなる。peening.【0015】また、加工時間としては、数十秒から数分で処理できるので安価にできる。価しながら加工を行えば、品質の安定したインプラントを提供することができる。範囲内でコントロ−ルすれば良い。これに限定されるものではない。)を備えた品質の安定したインプラントになる。面硬度は、マイクロビッカ−ス硬度計で測定できる。良く、ほぼ170〜230程度の範囲であれば良い。壊の改善効果が小さい。230は、ほぼ限界値であり、これ以上の値は望めない。expected.【0017】また、疲労特性については、疲労試験により得られたS−N曲線のデ−タ−から評価することができる。程度の範囲に入ればよい。以下では、ショットピ−ニングによる破折や疲労破壊の改善効果が小さい。限界値であり、これ以上の値は望めない。)に施すことができる。化学的方法により、金属、セラミックス、ガラスセラミックス、ガラス等の各種材料を複合化したものも含まれる。触する部分に使用する通常アバットメントと呼ばれているもの、歯冠を接続するための支台となるコア、アバットメントとコアが一体となったもの、あるいは人工歯根とアバットメントを接続するネジ等、コアや歯冠を接続するネジ等も含まれるが、これらのものに限定されるものではない。these.【0020】また、人工骨には、ボ−ンプレ−トやボ−ンスクリュ−等が含まれるが、これらに限定されるものではない。以下、実施例により本発明を具体的に説明するが、本発明はこれらに限定されるものではない。゚の条件のもとで一方のインプラントに吹き付けて、ショットピ−ニングを施したショットピーニング処理品を作製した。他方のインプラントは、ショットピーニングを施さない未処理品とした。peened.【0022】そして、マイクロビッカーズ硬度計を用いて、各インプラントの表面硬度を測定した。均値は約200であった。価に図れることが確認できた。(疲労試験)先ず、直径5mmのチタン素材から、直径2mmの平行部を持つ疲労試験片を3個作製した。゚の条件のもとで一つの試験片に吹き付けてショットピ−ニングを施した。理を施さない未処理品とし、他方は比較のため窒素ガス雰囲気中で窒化処理を施して窒化処理品とした。1トン油圧サ−ボ疲労試験機を用いて引張疲労試験を行いS−N曲線のデ−タを得た。